КОМПОЗИЦИЯ ЛЮМИНЕСЦИРУЮЩЕГО СТЕКЛА

1. Ограненный драгоценный камень из стекла, содержащий по меньшей мере одно легирующее вещество, выбранное из группы оксидов следующих редкоземельных металлов: скандия, лантана, церия, празеодима, самария, европия, иттрия, тербия, диспрозия, гольмия, тулия, иттербия или лютеция, отличающийся тем, что общее количество оксидов редкоземельных элементов составляет от 2 до 2000 мг/кг композиции стекла.
2. Ограненный драгоценный камень из стекла по п. 1, отличающийся тем, что общее количество оксидов редкоземельных элементов составляет от 5 до 700 мг/кг композиции стекла.
3. Ограненный драгоценный камень из стекла по п. 1, отличающийся тем, что стекло является неорганическим стеклом, предпочтительно оксидным стеклом.
4. Ограненный драгоценный камень из стекла по п. 3, отличающийся тем, что оксидное стекло выбрано из силикатных стекол, боратных стекол, фосфатных стекол.
5. Ограненный драгоценный камень из стекла по п. 1, отличающийся тем, что используют смесь по меньшей мере двух, предпочтительно по меньшей мере трех оксидов редкоземельных металлов.
6. Ограненный драгоценный камень из стекла по п. 1, отличающийся тем, что при возбуждении электромагнитным излучением он флуоресцирует в диапазоне от 300 до 3000 нм, предпочтительно в диапазоне от 300 до 1100 нм.
7. Ограненный драгоценный камень из стекла по п. 1, отличающийся тем, что стекло включает следующие компоненты:
2
(a) от 35 до 85% масс. SiO,
2
(b) от 0 до 20% масс. KO,
2
(c) от 0 до 20% масс. NaO,
2
(d) от 0 до 5% масс. LiO,
(e) от 0 до 13% масс. ZnO,
(f) от 0 до 11% масс. СаО,
(g) от 0 до 7% масс. MgO,
(h) от 0 до 10% масс. ВаО,
2
3
(i) от 0 до 4% масс. AlO,
2
(j) от 0 до 2% масс. ZrO,
2
3
(k) от 0 до 4% масс. BO,
(l) от 0 до 3% масс. F,
(m) от 0 до 2,5% масс. Cl,
причем указанные количественные данные в сумме составляют 100% масс.
8. Ограненный драгоценный камень из стекла по п. 1, отличающийся тем, что стекло включает следующие компоненты:
2
3
(a) от 30 до 95% масс. BO,
2
(b) от 0 до 20% масс. KO,
2
(c) от 0 до 25% масс. NaO,
2
(d) от 0 до 5% масс. LiO,
(e) от 0 до 13% масс. ZnO,
(f) от 0 до 11% масс. CaO,
(g) от 0 до 7% масс. MgO,
(h) от 0 до 10% масс. ВаО,
2
3
(i) от 0 до 4% масс. AlO,
2
(j) от 0 до 5% масс. ZrO,
(k) от 0 до 3% масс. F,
(l) от 0 до 2,5% масс. Cl,
причем указанные количественные данные в сумме составляют 100% масс.
9. Ограненный драгоценный камень из стекла по п. 1, отличающийся тем, что стекло включает следующие компоненты:
2
5
(a) от 30 до 95% масс. PO,
2
(b) от 0 до 30% масс. KO,
2
(c) от 0 до 30% масс. NaO,
2
(d) от 0 до 10% масс. LiO,
(e) от 0 до 20% масс. ZnO,
(f) от 0 до 20% масс. СаО,
(g) от 0 до 15% масс. MgO,
(h) от 0 до 30% масс. ВаО,
2
3
(i) от 0 до 15% масс. AlO,
2
(j) от 0 до 15% масс. SiO,
2
3
(k) от 0 до 15% масс. BO,
(l) от 0 до 20% масс. ВаО,
причем указанные количественные данные в сумме составляют 100% масс.
10. Ограненный драгоценный камень из стекла по одному из пп. 1-9, частично снабженный отражающим слоем.
11. Способ идентификации ограненного драгоценного камня из стекла по одному из пп. 1-10, который включает следующие стадии:
(a) обеспечение драгоценного камня из стекла по одному из пп. 1-10,
(b) возбуждение электромагнитным излучением,
(c) детектирование сгенерированной флуоресценции, и
(d) при необходимости, сравнение сигнала с заданным эталонным образцом.